(57)【要約】木質原料を装飾着色するための、少なくとも１種の顔料と前記顔料に対して０．５〜１０質量％の少なくとも１種の染料とを含有する液体着色剤調製物の使用。【特許請求の範囲】
【請求項１】
木質原料を装飾着色するための、少なくとも１種の顔料と前記顔料に対して０．５〜１０質量％の少なくとも１種の染料とを含有する液体着色剤調製物の使用。
【請求項２】
調製物が
（Ａ）少なくとも１種の顔料
（Ｂ）少なくとも１種の染料
（Ｃ）少なくとも１種の分散剤
（Ｄ）水又は水と少なくとも１種の保水剤との混合物、及び
（Ｅ）場合により、着色剤調製物のために慣用の他の成分
を含有する、請求項１記載の使用。
【請求項３】
調製物が成分（Ｂ）として少なくとも１種のアニオン性染料又はカチオン性染料を含有する、請求項１又は２記載の方法。
【請求項４】
調製物が成分（Ｃ）として少なくとも１種の非イオン性界面活性添加物、少なくとも１種のアニオン性界面活性添加物又は前記界面活性添加物の混合物を含有する、請求項１から３までのいずれか１項記載の使用。
【請求項５】
調製物が保水剤として難蒸発性の水中で可溶性か又は水と混和可能な有機溶剤を含有する、請求項１から４までのいずれか１項記載の使用。
【請求項６】
調製物が、それぞれ調製物の全質量に対して、
成分（Ａ）１０〜７０質量％
成分（Ｂ）０．０５〜７質量％
成分（Ｃ）１〜５０質量％
成分（Ｄ）１０〜８８．９５質量％、及び
着色剤調製物のために慣用の他の成分０〜５質量％
を含有する、請求項１から５までのいずれか１項記載の使用。
【請求項７】
ＭＤＦ板、ＨＤＦ板及びチップボードを原料着色するための、請求項１から６までのいずれか１項記載の使用。
【請求項８】
層状又はマーブル状に多色に着色された板を製造するための、請求項７記載の使用。
【請求項９】
電導性の黒色に着色された板を製造するための、請求項７記載の使用。
【請求項１０】
請求項１から６までのいずれか１項記載の着色剤調製物で着色された木質原料。
【発明の詳細な説明】
【技術分野】
【０００１】
発明の詳細な説明
本発明は、木質原料を装飾着色するための、少なくとも１種の顔料と前記顔料の質量に対して０．５〜１０質量％の少なくとも１種の染料とを含有する液体着色剤調製物の使用に関する。
【０００２】
更に、本発明は、前記着色剤調製物で着色された木質原料に関する。
【０００３】
木質原料の分野では、殊に、中密度の繊維板（medium density fibreboard, ＭＤＦ板）及び高圧縮された繊維板（high density fibreboard, ＨＤＦ板）の市場が極めて成長している。
【０００４】
ＭＤＦ板及びＨＤＦ板は従来のチップボードと同様に加工することができる。しかしながらこれらはその均質な構造により、溝が付与された部材の製造にも適当であるため、家具の組立てにおいて非常に定着している。例えば、部屋用の装備品及び（例えば展示スタンド構造における）装飾目的のための装備品、並びに既に高品質である家具をも、前記板から組立て、引き続き無色のラッカー塗装のみを行うか又は無色のオーバーレイで被覆し、木質構造が見える状態を保つことができる。
【０００５】
従来、チップボード及びＭＤＦ板の着色のためには通常着色剤が使用され、これは板製造の際に、バインダーに添加されるか、又はこれとは別に樹脂処理の前又は後にチップ／繊維に施与される。バインダーとして、アミノプラスト樹脂、例えば尿素−又は尿素−メラミン−ホルムアルデヒド樹脂が使用されるが、しかしながらイソシアネート、例えばジフェニルメタン−４，４’−ジイソシアネート（ＭＤＩ）が単独でか又はアミノプラストと組み合わせて使用される。例えば、ＥＰ−Ａ−９０３２０８には、カチオン性染料又は直接染料を用いたＭＤＦ板の原料着色が記載されている。染料で着色された繊維板は確かに輝きのある色調を有するが、しかしながらわずかな耐光性しか示さないため、耐久財、例えば居住範囲のための家具の製造にはあまり適当でない。
【０００６】
顔料を繊維板の原料着色のために使用する場合、確かに耐光性及び耐熱性を有する色彩が達成されるが、しかしながらこれは所望の輝きを示さない。例えば、カーボンブラック配合物の使用下では、濃い輝きのある黒色ではなく、濁った灰色調が得られるに過ぎない。更に、青色顔料配合物の使用下では輝きのある青色が得られるのではなく、むしろ緑がかった青色が得られ、それというのも、木材本来の黄色がかった茶色により青色調が緑色調へと変化してしまうためである。
【０００７】
ＷＯ−Ａ−０１／２４９８３には、顔料を用いた木材の特別な着色法が提案されており、その際、木材をまず初めに少量の弱塩基塩の存在下で、その後有機酸の存在下で、可溶性顔料前駆体を用いて処理し、この可溶性顔料前駆体を引き続き相応する顔料へと熱的に変換する。しかしながら前記方法は極めて費用がかかり、それというのも、複数の処理工程並びに顔料前駆体の別個の製造が必要であるためである。
【０００８】
ＥＰ−Ａ−４９７７７には、全ての一連の用途のための顔料と染料とを含有する液体着色剤調製物が記載されており、特にこの場合、チップボードのための接着剤の着色にも言及されている。明確に開示された着色剤調製物は、大抵は顔料に対して少なくとも３０質量％の、過剰の染料を含有する。
【０００９】
本発明は、有利な適用特性、殊に高度の輝き、耐光性及び耐熱性を有する色彩を可能にする、木質原料を着色するための着色剤調製物を提供するという課題に基づいていた。
【００１０】
それに応じて、木質原料を装飾着色するための、少なくとも１種の顔料と前記顔料に対して０．５〜１０質量％の少なくとも１種の染料とを含有する液体着色剤調製物の使用が見出された。
【００１１】
前記着色剤調製物を木質原料の着色に使用する場合、強度の輝きのある色調が得られ、それというのも、染料はその木質繊維に対する親和性に基づいて木質繊維に引き寄せられ、それにより木材本来の色彩が隠蔽されるためである。それにより、顔料の色彩の印象が完全に引き立つ。 驚異的にもこの場合、本発明によるわずかな染料の量は、一様な強力な色彩を得るのに十分である。更に、前記の顔料染料調製物を用いて得られた色彩は、耐光性に関して、純粋な染料の色彩よりも明らかに優れているため、本発明により使用することのできる着色剤調製物は、特に木質原料の装飾着色のために使用することができる。
【００１２】
有利に、本発明により使用することのできる着色剤調製物は、（Ａ）少なくとも１種の顔料、（Ｂ）少なくとも１種の染料、（Ｃ）少なくとも１種の分散剤及び（Ｄ）水又は水と少なくとも１種の保水剤との混合物を含有する。
【００１３】
成分（Ａ）として、本発明により使用することのできる着色剤調製物中には有機もしくは無機顔料が含有されていてよい。当然のことながら、該着色剤調製物は種々の有機顔料もしくは種々の無機顔料の混合物、又は有機顔料と無機顔料との混合物を含有していてもよい。
【００１４】
顔料は有利に微粒子状の形で存在している。従って顔料は通常、０．１〜５μｍ、殊に０．１〜３μｍ、殊に０．１〜１μｍの平均粒径を有する。
【００１５】
有機顔料は通常、有機有彩顔料及び黒色顔料である。無機顔料は同様に着色顔料（有彩顔料、黒色顔料及び白色顔料）並びに光沢顔料であってよい。
【００１６】
以下に適切な有機着色顔料のための例を挙げる：
−  モノアゾ顔料：C.I. Pigment Brown 25；
C.I. Pigment Orange 5、13、36、38、64及び67；
C.I. Pigment Red 1、2、3、4、5、8、9、12、17、22、23、31、
48：1、48：2、48：3、48：4、49、49：1、51：1、52：1、52：
2、53、53：1、53：3、57：1、58：2、58：4、63、112、146、
148、170、175、184、185、187、191：1、208、210、245、247
及び251；
C.I. Pigment Yellow 1、3、62、65、73、74、97、120、151、
154、168、181、183及び191、
C.I. Pigment Violet 32；
−  ジスアゾ顔料：C.I. Pigment Orange 16、34、44及び72；
C.I. Pigment Yellow 12、13、14、16、17、81、83、106、113、
126、127、155、174、176、180及び188；
−  ジスアゾ縮合顔料：C.I. Pigment Yellow 93、95及び128；
C.I. Pigment Red 144、166、214、220、221、242及び262
；C.I. Pigment Brown 23及び41；
−  アンタントロン顔料：C.I. Pigment Red 168；
−  アントラキノン顔料：C.I. Pigment Yellow 147、177及び199；
C.I. Pigment Violet 31；
−  アントラピリミジン顔料：C.I. Pigment Yellow 108；
−  キナクリドン顔料：C.I. Pigment Orange 48及び49；
C.I. Pigment Red 122、202、206及び209；
C.I. Pigment Violet 19；
−  キノフタロン顔料：C.I. Pigment Yellow 138；
−  ジケトピロロピロール顔料：C.I. Pigment Orange 71、73及び81；
C.I. Pigment Red 254、255、264、270及び272；
−  ジオキサジン顔料：C.I. Pigment Violet 23及び37；
C.I. Pigment Blue 80；
−  フラバントロン顔料：C.I. Pigment Yellow 24；
−  インダントロン顔料：C.I. Pigment Blue 60及び64；
−  イソインドリン顔料：C.I. Pigment Orange 61及び69；
C.I. Pigment Red 260；
C.I. Pigment Yellow 139及び185；
−  イソインドリノン顔料：C.I. Pigment Yellow 109、110及び173；
−  イソビオラントロン顔料：C.I. Pigment Violet 31；
−  金属錯体顔料：C.I. Pigment Red 257；
C.I. Pigment Yellow 117、129、150、153及び177；
C.I. Pigment Green 8；
−  ペリノン顔料：C.I. Pigment Orange 43；
C.I. Pigment Red 194；
−  ペリレン顔料：C.I. Pigment Black 31及び32；
C.I. Pigment Red 123、149、178、179、190及び224；
C.I. Pigment Violet 29；
−  フタロシアニン顔料：C.I. Pigment Blue 15、15：1、15：2、15：3、15：4、15
：6及び16；
C.I. Pigment Green7及び36；
−  ピラントロン顔料：C.I. Pigment Orange 51；
C.I. Pigment Red 216；
−  ピラゾロキナゾロン顔料：C.I. Pigment Orange 67；
C.I. Pigment Red 251；
−  チオインジゴ顔料：C.I. Pigment Red 88及び181；
C.I. Pigment Violet 38；
−  トリアリールカルボニウム顔料：C.I. Pigment Blue 1、61及び62；
C.I. Pigment Green 1；
C.I. Pigment Red 81、81：1及び169；
C.I. Pigment Violet 1、2、3及び27；
−  C.I. Pigment Black 1（アニリンブラック）；
−  C.I. Pigment Yellow 101（アルダジンイエロー）；
−  C.I. Pigment Brown 22。
【００１７】
適切な無機着色顔料は例えば次のものである：
−  白色顔料：二酸化チタン（C.I. Pigment White 6）；亜鉛白；顔料グレードの酸化
亜鉛；硫化亜鉛；リトポン；
−  黒色顔料：酸化鉄黒（C.I. Pigment Black 11）、鉄マンガン黒、スピネルブラッ
ク（C.I. Pigment Black 27）、カーボンブラック（C.I. Pigment Black 
7）；
−  着色顔料：酸化クロム、酸化クロム水和物グリーン；クロムグリーン（C.I. 
Green 48）；コバルトグリーン（C.I. Pigment Green 50）；ウルト
ラマリングリーン；
コバルトブルー（C.I. Pigment Blue 28及び36；C.I. Pigment Blue 72
）；ウルトラマリンブルー；マンガンブルー；
ウルトラマリンバイオレット；コバルトバイオレット及びマンガンバイ
オレット；
酸化鉄レッド（C.I. Pigment Red 101）；カドミウムスルホセレニド（
C.I. Pigment Red 108）；硫化セリウム（C.I. Pigment Red 265）；モ
リブデンレッド（C.I. Pigment Red 104）；ウルトラマリンレッド；
酸化鉄ブラウン（C.I. Pigment Brown 6及び7）、ミックスブラウン
、スピネル相及びコランダム相（C.I. Pigment Brown 29、31、33、34
、35、37、39及び40）、クロムチタンイエロー（C.I. Pigment 
Brown 24）、クロムオレンジ；
硫化セリウム（C.I. Pigment Orange 75）；
酸化鉄イエロー（C.I. Pigment Yellow 42）；ニッケルチタンイエロー
（C.I. Pigment Yellow 53；C.I. Pigment Yellow 157、158、159、160
、161、162、163、164及び189）；クロムチタンイエロー；スピネル
相（C.I. Pigment Yellow 119）；硫化カドミウム及び硫化カドミウム亜
鉛（C.I. Pigment Yellow 37及び35）；クロムイエロー（C.I. Pigment
Yellow 34）；バナジン酸ビスマス（C.I. Pigment Yellow 184）。
【００１８】
光沢顔料は単相又は多相に構成された小片状顔料であり、その遊色効果(Farbenspiel)は干渉現象、反射現象及び吸収現象の相互作用によって際だっている。例としてアルミニウム小片及び１回もしくは複数回、特に金属酸化物により被覆されたアルミニウム、酸化鉄及び雲母の小片が挙げられる。
【００１９】
通常、本発明により使用することができる着色剤調製物は、顔料（Ａ）１０〜７０質量％、有利に１０〜６０質量％を含有する。
【００２０】
成分（Ｂ）として、本発明により使用することができる着色剤調製物は、少なくとも１種の染料を含有する。この場合殊に、水中で可溶性であるか、又は、水と混和可能であるか又は水中で可溶性である有機溶剤中で可溶性である染料が適当である。有利に、使用される染料（Ｂ）は顔料（Ａ）とその都度同等の色調を有しており、それというのも、このようにして木質原料の殊に強力な色彩を達成することができるためである。しかしながら、色調が異なる染料（Ｂ）を使用することもでき、それにより色彩のシェーディングが可能である。
【００２１】
殊にカチオン性染料及びアニオン性染料が適当であり、その際、カチオン性染料が有利である。
【００２２】
適当なカチオン性染料（Ｂ）は、殊に、ジアリールメタン及びトリアリールメタン、キサンテン、アゾ、シアニン、アザシアニン、メチン、アクリジン、サフラニン、オキサジン、インジュリン、ニグロシン及びフェナジンの系列に由来し、その際、アゾ、トリアリールメタン及びキサンテンの系列からの染料は有利である。
【００２３】
詳細には、例示的に以下ものが挙げられる：C.I. Basic Yellow 1、2及び37；C.I. Basic Orange 2；C.I. Basic Red 1及び108；C.I. Basic Blue 1、7及び26；C.I. Basic Violet 1、3、4、10、11及び49；C.I. Basic Green 1及び4；C.I. Basic Brown 1及び4。
【００２４】
カチオン性染料（Ｂ）は、外部の塩基性基を含有する着色剤であってもよい。適当な例は、ここではC.I. Basic Blue 15及び161である。
【００２５】
カチオン性染料（Ｂ）として、相応する体質を可溶化酸性試薬の存在で使用することもできる。例として、C.I. Solvent Yellow 34；C.I. Solvent Orange 3；C.I. Solvent Red 49；C.I. Solvent Violet 8及び9；C.I. Solvent Blue 2及び4；C.I. Solvent Black 7が挙げられる。
【００２６】
適当なアニオン性染料は、殊に、アゾ、アントラキノン、金属錯体、トリアリールメタン、キサンテン及びスチルベンの系列からのスルホン酸基含有化合物であり、その際、トリアリールメタン、アゾ及び金属錯体（特に銅、クロム及びコバルト錯体）の系列からの染料が有利である。
【００２７】
詳細には例えば以下のものが挙げられる：C.I. Acid Yellow 3、19、36及び204；C.I. Acid Orange 7、8及び142；C.I. Acid Red 52、88、351及び357；C.I. Acid Violet 17及び90；C.I. Acid Blue 9、193及び199；C.I. Acid Black 194；アニオン性クロム錯体染料、例えばC.I. Acid Violet 46、56、58及び65；C.I. Acid Yellow 59；C.I. Acid. Orange 44、74及び92；C.I. Acid Red 195；C.I. Acid Brown 355及びC.I. Acid Black 52；アニオン性コバルト錯体染料、例えばC.I. Acid Yellow 119及び204、C.I. Direct Red 80及び81。
【００２８】
水溶性染料は有利である。
【００２９】
水溶性を促進するカチオンとして、この場合殊にアルカリ金属カチオン、例えばＬｉ＋、Ｎａ＋、Ｋ＋、アンモニウムイオン及び置換されたアンモニウムイオン、殊にアルカノールアンモニウムイオンが挙げられる。
【００３０】
本発明により使用することのできる着色剤調製物は、染料（Ｂ）を、それぞれ顔料（Ａ）に対して一般に０．５〜１０質量％、有利に１〜８質量％の量で含有する。調製物の全質量に対して、これは通常０．０５〜７質量％、特に０．１〜５．６質量％の量に相当する。
【００３１】
有利な顔料／染料の組み合わせは、例えば：C.I. Pigment Pigment Blue 15:1及びC.I. Basic Violet 4；C.I. Pigment Green 7及びC.I. Basic Green 4；C.I. Pigment Red 48:2及びC.I. Direct Red 80；C.I. Pigment Black 7及びC.I. Basic Violet 3である。
【００３２】
成分（Ｃ）として、本発明により使用することができる着色剤調製物は少なくとも１種の分散剤を含有する。
【００３３】
殊に適当な分散剤（Ｃ）は、非イオン性界面活性添加物及びアニオン性界面活性添加物並びに前記添加物の混合物である。
【００３４】
有利な非イオン性界面活性添加物（Ｃ）は、殊にポリマーをベースとする。
【００３５】
混合されていないポリアルキレンオキシド、有利にＣ２−Ｃ４−アルキレンオキシド及びフェニル置換Ｃ２−Ｃ４−アルキレンオキシド、殊にポリエチレンオキシド、ポリプロピレンオキシド及びポリ（フェニルエチレンオキシド）の他に、特にブロックコポリマー、殊にポリプロピレンオキシドブロックド及びポリエチレンオキシドブロック又はポリ（フェニルエチレンオキシド）ブロック及びポリエチレンオキシドブロックを有するポリマー、及び前記アルキレンオキシドのランダムコポリマーが適当である。
【００３６】
前記ポリアルキレンオキシドは、アルキレンオキシドと、スターター分子、例えば、それぞれアルキル、殊にＣ１−Ｃ１２−アルキル、有利にＣ４−Ｃ１２−もしくはＣ１−Ｃ４−アルキルにより置換されていてよい飽和又は不飽和の脂肪族及び芳香族アルコール、フェノール又はナフトール、飽和又は不飽和の脂肪族及び芳香族アミン、飽和又は不飽和の脂肪族カルボン酸及びカルボン酸アミドとの重付加により製造することができる。通常、スターター分子１モル当たり、１〜３００モル、有利に３〜１５０モルのアルキレンオキシドが使用される。
【００３７】
この場合、適当な脂肪族アルコールは通常６〜２６個のＣ原子、有利に８〜１８個のＣ原子を含有し、非分枝鎖、分枝鎖又は環式に構成されていてよい。例としてオクタノール、ノナノール、デカノール、イソデカノール、ウンデカノール、ドデカノール、２−ブチルオクタノール、トリデカノール、イソトリデカノール、テトラデカノール、ペンタデカノール、ヘキサデカノール（セチルアルコール）、２−ヘキシルデカノール、ヘプタデカノール、オクタデカノール（ステアリルアルコール）、２−ヘプチルウンデカノール、２−オクチルデカノール、２−ノニルトリデカノール、２−デシルテトラデカノール、オレイルアルコール及び９−オクタデカノール並びにこれらのアルコールの混合物、例えばＣ８／Ｃ１０−、Ｃ１３／Ｃ１５−及びＣ１６／Ｃ１８−アルコール及びシクロペンタノール及びシクロヘキサノールが挙げられる。脂肪の分解及び還元により天然の原料から得られる飽和及び不飽和の脂肪アルコール、及びオキソ合成からの合成脂肪アルコールは殊に重要である。アルコールへのアルキレンオキシド付加物は通常、２００〜５０００の平均分子量Ｍｎを有する。
【００３８】
上記の芳香族アルコールのための例として、非置換フェノール及びα−及びβ−ナフトール以外に、ヘキシルフェノール、ヘプチルフェノール、オクチルフェノール、ノニルフェノール、イソノニルフェノール、ウンデシルフェノール、ドデシルフェノール、ジ−及びトリブチルフェノール及びジノニルフェノールが挙げられる。
【００３９】
適切な脂肪族アミンは上記の脂肪族アルコールに相応する。ここでもまた、有利に１４〜２０個のＣ原子を有する飽和及び不飽和の脂肪アミンは特に重要である。芳香族アミンとして例えばアニリン及びその誘導体が挙げられる。
【００４０】
脂肪族カルボン酸として特に、有利に１４〜２０個のＣ原子を有する飽和及び不飽和の脂肪酸、及び水素化された、部分水素化された、及び水素化されていない樹脂酸並びに多価カルボン酸、例えばジカルボン酸、例えばマレイン酸が適切である。
【００４１】
適切なカルボン酸アミドはこれらのカルボン酸から誘導される。
【００４２】
これらの一価のアミン及びアルコールへのアルキレン付加物以外に、少なくとも二官能価アミン及びアルコールへのアルキレンオキシド付加物が極めて殊に重要である。
【００４３】
少なくとも二官能価のアミンとして特に式Ｈ２Ｎ−（Ｒ−ＮＲ１）ｎ−Ｈ（Ｒ：Ｃ２〜Ｃ６−アルキレン、Ｒ１：水素又はＣ１〜Ｃ６−アルキル、ｎ＝１〜５）に相応する２価〜５価のアミンが有利である。詳細には例えば次のものが挙げられる：エチレンジアミン、ジエチレントリアミン、トリエチレンテトラミン、テトラエチレンペンタミン、プロピレンジアミン−１，３、ジプロピレントリアミン、３−アミノ−１−エチレンアミノプロパン、ヘキサメチレンジアミン、ジヘキサメチレントリアミン、１，６−ビス−（３−アミノプロピルアミノ）ヘキサン及びＮ−メチルジプロピレントリアミン、その際、ヘキサメチレンジアミン及びジエチレントリアミンが特に有利であり、かつエチレンジアミンが極めて殊に有利である。
【００４４】
有利にはこれらのアミンをまずプロピレンオキシドと、及び引き続きエチレンオキシドと反応させる。エチレンオキシドのブロックコポリマーの含分は、通常、約１０〜９０質量％である。
【００４５】
多価アミンをベースとするブロックコポリマーは通常、１０００〜４００００、有利には１５００〜３００００の平均分子量Ｍｎを有する。
【００４６】
少なくとも二官能価のアルコールとして２価〜５価のアルコールが有利である。例えばＣ２〜Ｃ６−アルキレングリコール及び相応するジ−及びポリアルキレングリコール、例えばエチレングリコール、プロピレングリコール−１，２及び−１，３、ブチレングリコール−１，２及び−１，４、ヘキシレングリコール−１，６、ジプロピレングリコール及びポリエチレングリコール、グリセリン及びペンタエリトリットが挙げられ、その際、エチレングリコール及びポリエチレングリコールが特に有利であり、かつプロピレングリコール及びジプロピレングリコールが極めて殊に有利である。
【００４７】
少なくとも二官能価のアルコールへの特に有利なアルキレンオキシド付加物は中心のポリプロピレンオキシドブロックを有しており、つまりプロピレングリコール又はポリプロピレングリコールから出発し、該グリコールをまず別のプロピレンオキシドと反応させ、かつ次いでエチレンオキシドと反応させる。エチレンオキシドのブロックコポリマーの含分は、通常、１０〜９０質量％である。
【００４８】
多価アルコールをベースとするブロックコポリマーは一般に１０００〜２００００、有利には１０００〜１５０００の平均分子量Ｍｎを有する。
【００４９】
このようなアルキレンオキシドブロックコポリマーは公知であり、例えば商品名Tetronic （Ｒ）及びPluronic （Ｒ）(BASF)で市販されている。
【００５０】
アニオン性界面活性添加物（Ｃ）は、殊にスルホネート、スルフェート、ホスホネート又はホスフェートをベースとする。
【００５１】
適切なスルホネートのための例は、芳香族スルホネート、例えばｐ−Ｃ８〜Ｃ２０−アルキルベンゼンスルホネート、ジ−（Ｃ１〜Ｃ８−アルキル）ナフタリンスルホネート及びナフタリンスルホン酸とホルムアルデヒドとの縮合生成物及び脂肪族スルホネート、例えばＣ１２〜Ｃ１８−アルカンスルホネート、α−スルホ脂肪酸−Ｃ２〜Ｃ８−アルキルエステル、スルホコハク酸エステル及びアルコキシ−、アシルオキシ−及びアシルアミノアルカンスルホネートである。
【００５２】
アリールスルホネートが有利であり、その際、ジ−（Ｃ１〜Ｃ８−アルキル）ナフタリンスルホネートが特に有利である。ジイソブチル−及びジイソプロピルナフタリンスルホネートは極めて殊に有利である。
【００５３】
適切なスルフェートのための例はＣ８−Ｃ２０−アルキルスルフェートである。
【００５４】
アニオン性界面活性添加剤（Ｃ）のもう１つの重要な群は、非イオン性添加剤として挙げたポリエーテルのスルホネート、スルフェート、ホスホネート及びホスフェートである。
【００５５】
これらはリン酸、五酸化リン及びホスホン酸もしくは硫酸及びスルホン酸との反応によりリン酸モノエステル又はリン酸ジエステル及びホスホン酸エステル又は硫酸モノエステル及びスルホン酸エステルへと変換することができる。これらの酸性エステルは、上記のスルホネート及びスルフェートと同様に、有利には水溶性の塩の形で、特にアルカリ金属塩、特にナトリウム塩及びアンモニウム塩として存在しているが、しかし遊離酸の形でも使用することができる。
【００５６】
有利なホスフェート及びホスホネートは特にアルコキシル化、特にエトキシル化された脂肪アルコール及びオキソアルコール、アルキルフェノール、脂肪アミン、脂肪酸及び樹脂酸から誘導され、有利なスルフェート及びスルホネートは特にアルコキシル化された、とりわけエトキシル化された脂肪アルコール、アルキルフェノール及びアミン、及び多価アミン、例えばヘキサメチレンジアミンをベースとする。
【００５７】
このようなアニオン性界面活性添加物は公知であり、例えば商品名Nekal（Ｒ）(BASF)、Tamol（Ｒ）(BASF)、Crodafos（Ｒ）(Croda)、Rhodafac（Ｒ）(Rhodia)、Maphos(BASF),Texapon（Ｒ）(Cognis)、Empicol（Ｒ）(Albright&Wilson)、Matexil（Ｒ）(ICI)、Soprophor（Ｒ）(Rhodia)及びLutensit(BASF)で市販されている。
【００５８】
他の適切なアニオン性界面活性添加物（Ｃ）は、水溶性カルボキシレート基含有ポリマーをベースとする。これを、含まれる極性基と非極性基との割合を調節することにより、有利にその都度の用途とその都度の顔料に適合させることができる。
【００５９】
前記添加物を製造するために使用されるモノマーは、殊にエチレン性不飽和モノカルボン酸、エチレン性不飽和ジカルボン酸並びに酸官能基を有しないビニル誘導体である。
【００６０】
前記モノマー群のための例として以下が挙げられる：
−アクリル酸、メタクリル酸及びクロトン酸：
−マレイン酸、無水マレイン酸、マレイン酸モノエステル、マレイン酸モノアミド、アミンオキシド基含有誘導体へと酸化されていてよいマレイン酸とジアミンとの反応生成物、及びフマル酸、その際、マレイン酸、無水マレイン酸及びマレイン酸モノアミドが有利である。
−ビニル芳香族化合物、例えばスチレン、メチルスチレン及びビニルトルエン；エチレン、プロピレン、イソブテン；直鎖又は分枝鎖モノカルボン酸のビニルエステル、例えば酢酸ビニル及びプロピオン酸ビニル；エチレン性不飽和モノカルボン酸のアルキルエステル及びアリールエステル、殊にアクリル酸エステル及びメタクリル酸エステル、例えばメチル−、エチル−、プロピル−、イソプロピル−、ブチル−、ペンチル−、ヘキシル−、２−エチルヘキシル−、ノニル−、ラウリル−及びヒドロキシエチル（メタ）アクリレート並びにフェニル−、ナフチル−及びベンジル（メタ）アクリレート；エチレン性不飽和ジカルボン酸のジアルキルエステル、例えばジメチル−、ジエチル−、ジプロピル−、ジイソプロピル−、ジブチル−、ジペンチル−、ジヘキシル−、ジ−２−エチルヘキシル−、ジノニル−、ジラウリル−及びジ−２−ヒドロキシエチルマレエート及び−フマレート；ビニルピロリドン；アクリロニトリル及びメタクリロニトリル、その際、スチレンが有利である。
【００６１】
前記モノマーのホモポリマー、殊にポリアクリル酸の他に、特に、前記モノマーのコポリマーが添加物（Ｃ）として適当である。コポリマーは、ランダムコポリマー、ブロックコポリマー及びグラフトコポリマーであってよい。
【００６２】
有利に、ポリマー添加物（Ｃ）のカルボキシル基は、水溶性を保証するために少なくとも部分的に塩形で存在する。例えばアルカリ金属塩、例えばナトリウム塩及びカリウム塩及びアンモニウム塩が適当である。
【００６３】
通常、ポリマー添加物（Ｃ）は１０００〜２５００００の平均分子量Ｍｗを有し、酸価は通常４０〜８００である。
【００６４】
有利なポリマー添加物（Ｃ）のための例は、ポリアクリル酸並びにスチレン／アクリル酸−、アクリル酸／マレイン酸−、ブタジエン／アクリル酸−及びスチレン／マレイン酸−コポリマーであり、これらはその都度付加的なモノマー成分としてアクリル酸エステル及び／又はマレイン酸エステルを含有してよい。
【００６５】
殊に有利なポリマー添加物（Ｃ）は、通常１０００〜２５００００の平均分子量Ｍｗ及び≧２００の酸価を有するポリアクリル酸、及び、一般に１０００〜５００００の平均分子量Ｍｗ及び≧５０の酸価を有するスチレン／アクリル酸−コポリマーである。
【００６６】
このようなアニオン性界面活性添加物は同様に公知であり、例えば商品名Sokalan（Ｒ）(BASF)、Jon-cryl（Ｒ）(Johnson Polymer)、Neoresin（Ｒ）(Avecia)並びにOrotan（Ｒ）及びMorez（Ｒ）(Rohm & Haas)で市販されている。
【００６７】
本発明により使用することのできる着色剤調製物は、通常、分散剤（Ｃ）の含分１〜５０質量％、殊に１〜４０質量％を含有する。
【００６８】
水は、本発明により使用することのできる着色剤調製物の液体担体材料である。
【００６９】
有利に、着色剤調製物は、水と保水剤との混合物を液相として含有する。保水剤として、殊に難蒸発性であり（即ち通常＞１００℃の沸点を有する）、従って保水作用を有し、かつ水中で可溶性であるか又は水と混合可能である有機溶剤が役立つ。
【００７０】
適当な保水剤の例は、多価アルコール、有利に２〜８個のＣ原子、殊に３〜６個のＣ原子を有する非分枝鎖及び分枝鎖多価アルコール、例えばエチレングリコール、１，２−プロピレングリコール及び１，３−プロピレングリコール、グリセリン、エリトリット、ペンタエリトリット、ペンチトール、例えばアラビトール、アドニトール及びキシリトール、並びにヘキシトール、例えばソルビトール、マンニトール及びズルシトールである。更に、例えばジアルキレングリコール、トリアルキレングリコール及びテトラアルキレングリコール並びにこれらのモノ−（特にＣ１〜Ｃ６−、殊にＣ１〜Ｃ４−）アルキルエーテルも適当である。例示的に、ジ−、トリ−及びテトラエチレングリコール、ジエチレングリコールモノメチル−、−エチル−、−プロピル−及び−ブチルエーテル、トリエチレングリコールモノメチル−、−エチル−、−プロピル−及び−ブチルエーテル、ジ−、トリ−及びテトラ−１，２−及び−１，３−プロピレングリコール及びジ−、トリ−及びテトラ−１，２−及び−１，３−プロピレングリコールモノメチル−、−エチル−、−プロピル−及び−ブチルエーテルが挙げられる。
【００７１】
通常、本発明により使用することができる着色剤調製物は、液相（Ｄ）を１０〜８８．９５質量％、有利に１０〜８０質量％含有する。水が保水性の有機溶剤との混合物で存在する場合には、この溶剤は一般に相（Ｄ）に対して１〜８０質量％、有利に１〜６０質量％を占める。
【００７２】
更に、着色剤調製物は、なお通常の添加剤、例えば殺生剤、消泡剤、抗沈殿剤及びレオロジー変性剤を含有することができ、この場合この添加剤の含分は一般に５質量％までであることができる。
【００７３】
本発明により使用することができる着色剤調製物は、種々の方法で得ることができる。有利に、最初に顔料分散液が製造され、この顔料分散液には、染料が固体として添加されるか又は殊に溶解された形で添加される。
【００７４】
着色剤調製物は全種類の木質原料の着色のために非常に適当である。ＭＤＦ板、ＨＤＦ板及びチップボードの着色は殊に重要である。
【００７５】
この場合、本発明により使用することができる着色剤調製物を、ＭＤＦ板、ＨＤＦ板及びチップボードのためのベースとして利用される、木質繊維ないし木質チップとバインダーとからなる混合物に、種々の方法でかつ製造プロセスの種々の箇所で添加することができる。
【００７６】
アミノプラスト、例えば尿素−及び尿素−メラミン−ホルムアルデヒド樹脂をベースとするバインダーを使用する場合、着色剤調製物を、通常他の添加剤、例えば硬化剤及びパラフィン分散液を含有する分散液の形で使用されるバインダーと一緒に、又はバインダーと別個に、木質繊維ないし木質チップへの樹脂処理の前又は後に施与することができる。イソシアネート（ＭＤＩ）をバインダーとして使用する場合、着色剤調製物はバインダーとは別個に使用される。アミノプラストとイソシアネートとを組合せて樹脂処理する場合、着色剤調製物を所望の場合にはアミノプラスト成分に添加することができる。
【００７７】
チップボードを製造する場合、連続式ミキサー中で予備乾燥されたチップに樹脂処理を行う。大抵、種々のチップ分級物を別個のミキサー中で様々に樹脂処理し、その後別個に堆積させるか（多層板）又は一緒に堆積させる。この場合、全てのチップ分級物か、又は外側層のためのチップもしくは内側層のためのチップのみを着色することができる。
【００７８】
ＭＤＦ板及びＨＤＦ板の製造の際に、繊維をリファイナーの後にブローラインにおいて樹脂処理する。その後、樹脂処理された繊維を乾燥機に導通させ、この繊維を、湿度が７〜１３質量％となるように乾燥させる。場合により、繊維をまず乾燥させ、後になってから、特別な連続式ミキサー中で樹脂処理する。ブローラインとミキサー樹脂処理とからなる組合せも可能である。
【００７９】
板を組み立てるために、樹脂処理されたチップもしくは繊維を堆積させてマットを形成させ、場合により予備冷間圧縮し、加熱されたプレス中で１７０〜２４０℃で圧縮し、板を形成させる。
【００８０】
本発明により使用することができる着色剤調製物を用いて、有利な方法で木質原料を原料着色することに成功する。浸透性を有し、均質で、輝きがあり、色が強く、並びに耐光性及び耐熱性を有する色彩が、従来到達できなかった青色の色調範囲においても達成される。
【００８１】
板を多色に着色することにより、特別な効果を得ることができる。例えば、種々に着色された繊維を層状に圧縮することができる。この方法により、板の識別のために役立つ色層（例えば、耐湿度性のための緑、耐火性のための赤）を板の内側に隠し、外側に向けて所望の通りに着色された表層及び下層により被覆することができる。殊に魅力的な色効果は、種々に着色された繊維を混合し、引き続き圧縮することにより達成可能である。この場合、個性的な木質原料となるマーブル状の板を得ることができる。このマーブル状の板を用いて、例えば比類のない家具部材、広告用品及び玩具を製造することができる。更に、別の種々の材料、例えば別の木質繊維及び木屑物、例えば樹皮を組み込むことができ、これは特別な構造及び効果をもたらす。
【００８２】
更に、導電性カーボンブラックを含有する着色剤調製物を用いた着色により、導電性ＭＤＦ板及びチップボードを製造することもでき、これらは例えば導電性の床及び天板のために重要である。更に、導電性板を静電粉末噴霧法により塗装することができる。
【実施例】
【００８３】
実施例
１．着色剤調製物の製造
チップボード及び繊維板を着色するために、以下の着色剤調製物を使用した。
【００８４】
１．１．  緑色の着色剤調製物
撹拌ボールミル中で湿潤破砕することにより、以下：
C.I. Pigment Green 7  ４０質量％
エチレンオキシド含分４０質量％及び平均分子量Ｍｎ６５００を有するエチレンジアミン／プロピレンオキシド／エチレンオキシドをベースとするブロックコポリマー  ８質量％
ジプロピレングリコール  １５質量％
水  ３７質量％
から製造した緑色の顔料調製物２５質量％と、４８質量％酢酸中のC.I. Basic Green 7の４７質量％溶液７質量％と、水６８質量％とから成る混合物。
【００８５】
１．２．  赤色の着色剤調製物
撹拌ボールミル中で湿潤破砕することにより得られる、以下：
C.I. Pigment Red 48:2  ２６質量％
C.I. Direct Red 80  ５質量％
酸価２１６ｍｇＫＯＨ／ｇ及び平均分子量Ｍｎ９２００を有するアクリル酸／スチレン−コポリマーの２６質量％アンモニア溶液  ２４質量％
ジプロピレングリコール  ５質量％
水  ４０質量％
から成る混合物。
【００８６】
１．３．  黒色の着色剤調製物
撹拌ボールミル中で湿潤破砕することにより、以下：
C.I. Pigment Black 7  ４０質量％
エチレンオキシド含分４０質量％及び平均分子量Ｍｎ１２０００を有するエチレンジアミン／プロピレンオキシド／エチレンオキシドをベースとするブロックコポリマー  １０質量％
ジプロピレングリコール  ２２質量％
水  ２８質量％
から製造した黒色の顔料調製物９４質量％と、３０質量％酢酸中のC.I. Basic Violet 3の１０質量％溶液６質量％とから成る混合物。
【００８７】
１．４．  青色の着色剤調製物
撹拌ボールミル中で湿潤破砕することにより、以下：
C.I. Pigment Blue 15:1  ４０質量％
エチレンオキシド含分４０質量％及び平均分子量Ｍｎ６７００を有するエチレンジアミン／プロピレンオキシド／エチレンオキシドをベースとするブロックコポリマー  ８質量％
ジプロピレングリコール  １０質量％
水  ４２質量％
から製造した青色の顔料調製物９０質量％と、３０質量％酢酸中のC.I. Basic Violet 4の１０質量％溶液１０質量％とから成る混合物。
【００８８】
１．５．  導電性の黒色の着色剤調製物
撹拌ボールミル中で湿潤破砕することにより、以下：
導電性カーボンブラック  ２０質量％
エチレンオキシド含分４０質量％及び平均分子量Ｍｎ１２０００を有するエチレンジアミン／プロピレンオキシド／エチレンオキシドをベースとするブロックコポリマー  １０質量％
水  ７０質量％
から製造した黒色の顔料調製物９８質量％と、３０質量％酢酸中のC.I. Basic Violet 3の１０質量％溶液２質量％とから成る混合物。
【００８９】
２．  着色チップボードの製造
チップボードの製造のために、別に記載がない限り、第１及び２表に記載された接着剤バッチを使用した：
【００９０】
【表１】
2006503135.tif 000002
【００９１】
２．１．  緑色に着色されたチップボードの製造
第１表からの接着剤バッチを使用し、その際、中央層チップに関しては１．８質量部の着色剤調製物Ｎｏ．１．１をバッチに添加し、カバー層チップに関しては１．５質量部の着色剤調製物Ｎｏ．１．１をバッチに添加した。
【００９２】
樹脂処理の後、チップを堆積させて３層のマットを形成させ、予備圧縮し、２００℃で圧縮して板を形成させた。
【００９３】
得られたチップボードは、均質で輝きのある耐光性を有する緑色彩を示した。
【００９４】
２．２．  イソシアネート結合中央層を有する緑色に着色されたチップボードの製造
カバー層チップを２．１．と同様に樹脂処理した。中央層チップを、樹脂処理の直前に水中に（質量比１：１）乳化させたイソシアネート（ＭＤＩ）３．５質量％で樹脂処理した。それとは別個に、中央層チップに、着色剤調製物Ｎｏ．１．１  ０．３質量％、パラフィン分散液０．８質量％及び水４質量％を混合した。
【００９５】
樹脂処理の後、チップを堆積させて３層のマットを形成させ、予備圧縮し、２００℃で圧縮して板を形成させた。
【００９６】
得られたチップボードは、均質で輝きのある耐光性を有する緑色彩を示した。
【００９７】
２．３．  赤色に着色されたチップボードの製造
第１表からの接着剤バッチを使用し、その際、中央層チップに関しては１．８質量部の着色剤調製物Ｎｏ．１．２をバッチに添加し、カバー層チップに関しては１．５質量部の着色剤調製物Ｎｏ．１．２をバッチに添加した。
【００９８】
樹脂処理の後、チップを堆積させて３層のマットを形成させ、予備圧縮し、２００℃で圧縮して板を形成させた。
【００９９】
得られたチップボードは、均質で輝きのある耐光性を有する赤色彩を示した。
【０１００】
２．４．  青色に着色されたチップボードの製造
第１表からの接着剤バッチを使用し、その際、中央層チップに関しては２．４質量部の着色剤調製物Ｎｏ．１．４をバッチに添加し、カバー層チップに関しては２．０質量部の着色剤調製物Ｎｏ．１．４をバッチに添加した。
【０１０１】
樹脂処理の後、チップを堆積させて３層のマットを形成させ、予備圧縮し、２００℃で圧縮して板を形成させた。
【０１０２】
得られたチップボードは、均質で輝きのある耐光性を有する青色彩を示した。
【０１０３】
２．５．  黒色に着色された導電性チップボードの製造
第２表からの接着剤バッチを使用した。
【０１０４】
樹脂処理の後、チップを堆積させて３層のマットを形成させ、予備圧縮し、２００℃で圧縮して板を形成させた。
【０１０５】
得られたチップボードは均質で輝きのある耐光性を有する黒色彩を示し、３×１０５Ωｃｍの体積抵抗率並びに４×１０６Ωｃｍの表面抵抗を有していた。
【０１０６】
３．  着色ＭＤＦ板の製造
ＭＤＦ板の製造のために、別に記載がない限り、第３及び４表に記載された接着剤バッチを使用した：
【０１０７】
【表２】
2006503135.tif 000003
【０１０８】
【表３】
2006503135.tif 000004
【０１０９】
３．１．  黒色に着色されたＭＤＦ板の製造
第３表からの接着剤バッチに、着色剤調製物Ｎｏ．１．３  １９．０質量部を添加した。
【０１１０】
樹脂処理した繊維を引き続き乾燥機中で湿度が約８質量％となるように乾燥させ、堆積させてマットを形成させ、予備圧縮し、２２０℃で圧縮して板を形成させた。
【０１１１】
得られたＭＤＦ板は、均質で輝きのある耐光性を有する黒色彩を示した。
【０１１２】
３．２．  黒色に着色されたイソシアネート結合ＭＤＦ板の製造
繊維を、樹脂処理の直前に水中に（質量比１：１）乳化させたイソシアネート（ＭＤＩ）３．５質量％で樹脂処理した。それとは別個に、繊維に、着色剤調製物Ｎｏ．１．３  ４質量％及びパラフィン分散液０．８質量％を混合した。
【０１１３】
樹脂処理した繊維を引き続き乾燥機中で湿度が約８質量％となるように乾燥させ、堆積させてマットを形成させ、予備圧縮し、２２０℃で圧縮して板を形成させた。
【０１１４】
得られたＭＤＦ板は、均質で輝きのある耐光性を有する黒色彩を示した。
【０１１５】
３．３．  青色に着色されたＭＤＦ板の製造
第３表からの接着剤バッチに、着色剤調製物Ｎｏ．１．４  ４．７質量部を添加した。
【０１１６】
樹脂処理した繊維を引き続き乾燥機中で湿度が約８質量％となるように乾燥させ、堆積させてマットを形成させ、予備圧縮し、２２０℃で圧縮して板を形成させた。
【０１１７】
得られたＭＤＦ板は、均質で輝きのある耐光性を有する青色彩を示した。
【０１１８】
３．４．  赤色に着色されたＭＤＦ板の製造
第３表からの接着剤バッチに、着色剤調製物Ｎｏ．１．２  ４．７質量部を添加した。
【０１１９】
樹脂処理した繊維を引き続き乾燥機中で湿度が約８質量％となるように乾燥させ、堆積させてマットを形成させ、予備圧縮し、２２０℃で圧縮して板を形成させた。
【０１２０】
得られたＭＤＦ板は、均質で輝きのある耐光性を有する赤色彩を示した。
【０１２１】
３．５．  緑色に着色されたＭＤＦ板の製造
第３表からの接着剤バッチに、着色剤調製物Ｎｏ．１．１  ２．４質量部を添加した。
【０１２２】
樹脂処理した繊維を引き続き乾燥機中で湿度が約８質量％となるように乾燥させ、堆積させてマットを形成させ、予備圧縮し、２２０℃で圧縮して板を形成させた。
【０１２３】
得られたＭＤＦ板は、均質で輝きのある耐光性を有する緑色彩を示した。
【０１２４】
３．６．  青−黒−マーブル状のＭＤＦ板の製造
３．１及び３．３と同様に樹脂処理して乾燥させた繊維を、パドルミキサー中で青：黒＝３：１の質量比で混合し、その後、堆積させてマットを形成させ、予備圧縮し、２２０℃で圧縮して板を形成させた。
【０１２５】
得られたＭＤＦ板は青−黒−マーブル状を示した。
【０１２６】
３．７．  層状に青−黒に着色されたＭＤＦ板の製造
３．３と同様に樹脂処理して乾燥させた青く着色したチップを堆積させてマットを形成させ、予備冷間圧縮した。この上に、３．１と同様に樹脂処理して乾燥させた黒く着色した繊維を堆積させ、同様に予備圧縮した。その後、マットを２２０℃で圧縮して板を形成させた。
【０１２７】
得られたＭＤＦ板は一方の面では均質で輝きのある青色彩を示し、他方の面では均質で輝きのある黒色彩を示す。
【０１２８】
３．８．  青−黒−マーブル状のＭＤＦ板の製造
３．１及び３．３と同様に樹脂処理して乾燥させた繊維を、パドルミキサー中で青：黒＝３：１の質量比で混合し、その後、堆積させてマットを形成させ、予備圧縮し、２２０℃で圧縮して板を形成させた。
【０１２９】
得られたＭＤＦ板は青−黒−マーブル状を示した。
【０１３０】
３．９．  青−緑−赤−マーブル状のＭＤＦ板の製造
３．３、３．４及び３．５と同様に樹脂処理して乾燥させた繊維を、パドルミキサー中で青：緑：赤＝１：１：１の質量比で混合し、その後、堆積させてマットを形成させ、予備圧縮し、２２０℃で圧縮して板を形成させた。
【０１３１】
得られたＭＤＦ板は青−緑−赤−マーブル状を示した。
【０１３２】
３．１０．  黒色に着色された導電性ＭＤＦ板の製造
第４表からの接着剤バッチを使用した。
【０１３３】
樹脂処理した繊維を引き続き乾燥機中で湿度が約８質量％となるように乾燥させ、堆積させてマットを形成させ、予備圧縮し、２２０℃で圧縮して板を形成させた。
【０１３４】
得られたＭＤＦ板は均質で輝きのある耐光性を有する黒色彩を示し、１．３×１０５Ωｃｍの表面抵抗を有していた。
【国際調査報告】
2006503135.tif 000005
2006503135.tif 000006
2006503135.tif 000007
2006503135.tif 000008
2006503135.tif 000009
2006503135.tif 000010